( A ) 성분 으로 용융 지수 30 g / 10 min . 인 폴리프로필렌 94 . 5 중량 % 와 상용 화 제인 ( B ) 성분 으로 무수 말레산 반응기 가 0 . 9 중량 % 함유 되 어 있 으며 중량 평균 분자량 150 , 000 인 변성 폴리프로필렌 2 . 5 중량 %, ( C ) 성분 으로 유기 클레이 는 층간 이 디 메틸 디하 이드 로 지네 이 티 드 탈 로우 테트라 암모늄염 으로 치환 된 몬모릴로나이트 로 써 던 클레이 프로덕트 사 의 Cloisite 15 A 유기 클레이 를 3 중량 % 사용 하 였으며 , ( D ) 성분 으로 유기 과산화물 인 이소프로필 퍼 옥시 디카 보 네이트 를 상기 성분 {( A ) +( B ) +( C ) } 의 100 중량 부 에 대하 여 0 . 5 중량 부 를 첨가 하 였 다 . 이 와 같이 혼합 된 최종 조성물 은 헨셀 믹서 에 투입 되 고 질소 분위기 하 에서 500 rpm 에서 1 분 및 1 , 500 rpm 에서 1 분 , 총 2 분 동안 충분히 드라이 블 렌 딩 한 후 , 180 ~ 220 ℃, 300 rpm 의 가공 조건 에서 L / D 40 인 동 방향 이축 압출기 를 이용 하 여 폴리프로필렌 - 클레이 나노 복합 재 를 제조 하 였 다 .